도 2 ( a ) 에서 알 수 있 는 바 와 같이 , 본 발명 에 따른 실시 예 1 및 실시 예 2 의 전극 은 촉매 층 에서 특정 크기 즉 직경 0 . 2 내지 1 . 0 ㎛ 의 기공 의 비체적 이 비 교예 1 에 비하 여 증가 함 을 알 수 있 다 . 이러 한 직경 0 . 2 내지 1 . 0 ㎛ 의 기공 은 촉매 응 집체 들 ( catalyst agglomerates ) 간 에 존재 하 는 2 차 기공 으로서 , 촉매 층 제 조시 기체 확산 층 의 온도 가 상승 됨 에 따라 형성 되 는 촉매 층 의 2 차 기공 영역 이 증가 됨 을 확인 할 수 있 었 다 . 촉매 잉크 도포 시 기체 확산 층 의 온도 가 증가 함 에 따라 촉매 잉크 내 분산 용매 의 증발 속도 가 증가 되 고 이 에 따라 촉매 층 내의 2 차 기공 의 체적 이 증가 된 것 으로 사료 되 며 , 이러 한 촉매 응집 체간 의 2 차 기공 의 증가 로 말미암 아 촉매 층 의 두께 가 커지 는 형태학 적 변형 이 나타난 것 으로 사료 된다 . 도 2 ( b ) 는 촉매 층 형성 온도 에 따른 촉매 층 내부 의 전체 기공 부피 변화 를 누적 기공 체적 ( cumulative pore volume ) 으로 나타내 는 도면 이 며 , 이 를 통해 촉매 층 형성 온도 가 높 을수록 더 많 은 부피 의 기공 이 형성 됨 을 다시 확인 할 수 있 었 다 .